(57)【要約】      （修正有）【課題】下地層上に敷設された舗装材の端部の剥がれや、剥がれの拡大を防止し、供用期間の延長を図ることが出来る舗装材の施工工法を提供する。【解決手段】内部に連続空隙を有する舗装材にセメントミルク８を注入した舗装から成る下地層３上に、硬質骨材やゴムチップ等の軟質骨材等の骨材４と樹脂バインダー５とから成る舗装材を敷設して成る舗装材の施工工法において、連続空隙を有する舗装材から成る下地層３の側縁部３ａまたは端部に所定の面積Ｓを残して、前記セメントミルク８を注入する。前記下地層３上に骨材４と樹脂バインダー５とから成る連続空隙を有する舗装材６ａを敷設し、この舗装材６ａの端部表面から下地層３のセメントミルク８が注入されていない境界端部にセメントミルク８を注入し、このセメントミルク８により舗装材６ａと下地層３とを一体的に固結するものである。【選択図】図１
2009275384.tif 000002
【特許請求の範囲】
【請求項１】
内部に所定の連続空隙を有する舗装材にセメントミルクを注入して成る下地層上に、骨材と樹脂バインダーとから成る舗装材を敷設する舗装材の施工工法において、
前記舗装材を敷設する工程で、前記連続空隙を有した下地層の側縁部または端部に所定の面積を残してセメントミルクを注入し、この下地層上に骨材と樹脂バインダーとから成る連続空隙を有する舗装材を敷設し、この連続空隙を有する舗装材の側縁部または端部表面から下地層のセメントミルクが注入されていない境界端部に至るまでセメントミルクを注入し、このセメントミルクにより舗装材の端部と下地層の側縁部または端部とを一体的に固結する舗装材の施工工法。
【請求項２】
前記下地層上に連続空隙を有する舗装材を敷設する際、中央部分に比べて側縁部または端部に平均粒径の大きい骨材を使用した請求項１に記載の舗装材の施工工法。
【請求項３】
前記舗装材の空隙率は、中央部分に比べて側縁部または端部が１５％以上大きい請求項２に記載の舗装材の施工工法。
【請求項４】
前記内部に所定の連続空隙を有する舗装材にセメントミルクを注入する工程で、予め樹脂系接着剤を注入した後、セメントミルクを注入する請求項１，２または３に記載の舗装材の施工工法。
【請求項５】
前記セメントミルクとして、メチル・メタクリレート樹脂、またはエポキシ樹脂を使用する請求項１，２，３または４に記載の舗装材の施工工法。
【請求項６】
内部に所定の連続空隙を有する舗装材にセメントミルクを注入して成る下地層上に、骨材と樹脂バインダーとから成る舗装材を敷設する舗装材の施工工法において、
前記下地層の側縁部または端部を切削加工し、前記下地層上の全面に前記骨材と樹脂バインダーとから成る舗装材を敷設する舗装材の施工工法。
【請求項７】
前記下地層の側縁部または端部を、長手方向に沿って凹状または凸状に切削加工する請求項６に記載の舗装材の施工工法。
【発明の詳細な説明】
【技術分野】
【０００１】
この発明は、舗装材の施工工法に係わり、更に詳しくは連続空隙を有する舗装材から成る下地層上に、骨材を樹脂バインダーで固結した舗装材を敷設する舗装材の施工工法において、下地層上に敷設された舗装材の端部の剥がれや、剥がれの拡大を防止し、供用期間の延長を図ることが出来る舗装材の施工工法に関するものである。
【背景技術】
【０００２】
従来、アスファルトやコンクリート等の下地上に無機質粒状物等の硬質骨材や、ゴムチップ等の軟質骨材等を樹脂バインダーで敷設して固結して成る骨材間に所定の連続空隙を有する舗装（ポーラス舗装と呼称されている）においては、供用耐久性の観点から、粒取れや下地との剥がれが最も重要な要因であった。
【０００３】
下地層の上にゴムや弾性合成樹脂のチップ材等をバインダーで固めた弾性舗装の施工工法において、下地層と縁石との境界部に下地層の上面より低い凹部を設け、この凹部に弾性舗装層を埋設した弾性舗装構造体（例えば、特許文献１参照）や、下地層の表面に、所定の深さで複数の凹部を形成し、この凹部内に所定量のアンカー材料を充填した後、該凹部内及び下地層上に所定量の弾性舗装材を積層させて固結する弾性舗装材の剥離防止施工工法（例えば、特許文献２参照）が提案されている。
【０００４】
しかしながら、このような従来の弾性舗装構造体や弾性舗装材の剥離防止施工工法は、弾性舗装構造体の端部剥離が十分ではなく、短期間に剥離を起こしたり、剥がれることが多く、また剥がれた部分の補修には多くの手間と時間がかかり、効率の良い補修方法を行うことが出来ないと言う問題があった。
【特許文献１】特開平５−１７９６０５号公報
【特許文献２】特開２００５−９０７１号公報
【発明の開示】
【発明が解決しようとする課題】
【０００５】
この発明はかかる従来の問題点に着目し、下地層上に敷設された舗装材の端部の剥がれや、剥がれの拡大を防止し、供用期間の延長を図ることが出来る舗装材の施工工法を提供することを目的とするものである。
【課題を解決するための手段】
【０００６】
この発明は上記目的を達成するため、この発明の舗装材の施工工法は、舗装材を敷設する工程で、前記連続空隙を有した下地層の側縁部または端部に所定の面積を残してセメントミルクを注入し、この下地層上に骨材と樹脂バインダーとから成る連続空隙を有する舗装材を敷設し、この連続空隙を有する舗装材の側縁部または端部表面から下地層のセメントミルクが注入されていない境界端部に至るまでセメントミルクを注入し、このセメントミルクにより舗装材の端部と下地層の側縁部または端部とを一体的に固結することを要旨とするものである。
【０００７】
ここで、前記下地層上に連続空隙を有する舗装材を敷設する際、中央部分に比べて側縁部または端部に平均粒径の大きい骨材を使用し、前記舗装材の空隙率は、中央部分に比べて側縁部または端部が１５％以上大きく設定するのが好ましい。
【０００８】
また、前記内部に所定の連続空隙を有する舗装材にセメントミルクを注入する工程で、予め樹脂系接着剤を注入した後、セメントミルクを注入したり、前記セメントミルクとして、メチル・メタクリレート樹脂、またはエポキシ樹脂を使用しても良い。
【０００９】
また、この発明の他の舗装材の施工工法は、下地層の側縁部または端部を切削加工し、前記下地層上の全面に前記骨材と樹脂バインダーとから成る舗装材を敷設することを要旨とするものである。
【００１０】
ここで、前記下地層の側縁部または端部を、長手方向に沿って凹状または凸状に切削加工するのが好ましい。
【００１１】
このように構成することで、下地層上に敷設された舗装材の端部の剥がれや、剥がれの拡大を防止し、供用期間の延長を図ることが出来る。下地層上に敷設する連続空隙を有した排水性舗装材の端部の反りによる剥がれは、熱硬化性樹脂の硬化収縮（硬化収縮率１０-4のオーダー）と熱膨張（熱膨張率１０-5のオーダー）及び耐候劣化による残留応力によると考えられる。特に、舗装材の端部形状と反りとの関係を屋外暴露で検討した結果、形状的にはπ型が端部の反り上がりに最も効果があることが判った。
【発明の効果】
【００１２】
この発明は上記のように、舗装材を敷設する工程で、前記連続空隙を有した下地層の側縁部または端部に所定の面積を残してセメントミルクを注入し、この下地層上に骨材と樹脂バインダーとから成る連続空隙を有する舗装材を敷設し、この連続空隙を有する舗装材の側縁部または端部表面から下地層のセメントミルクが注入されていない境界端部に至るまでセメントミルクを注入し、このセメントミルクにより舗装材の端部と下地層の側縁部または端部とを一体的に固結するので、下地層上に敷設された舗装材の端部の剥がれや、剥がれの拡大を防止し、供用期間の延長を図ることが出来る効果がある。
【発明を実施するための最良の形態】
【００１３】
以下、添付図面に基づき、この発明の実施形態を説明する。
【００１４】
図１は、この発明の第１実施形態を示す舗装材の一部切欠した斜視図を示し、この舗装材は、アスファルト舗装等の舗装体１と縁石２との間の連続空隙を有する舗装材にセメントミルクを注入した舗装（半たわみ舗装とも言う）から成る下地層３上に、硬質骨材やゴムチップ等の軟質骨材等の骨材４と樹脂バインダー５とから成る舗装材を敷設して固結することにより、空隙率が５％以上、４０％以下の排水性を有する舗装材６ａ（ポーラス舗装とも呼称されている）を構成するものである。
【００１５】
前記内部に連続空隙を有する舗装材にセメントミルク８を注入した舗装（半たわみ舗装）から成る下地層３上に、硬質骨材やゴムチップ等の軟質骨材等の骨材４と樹脂バインダー５とから成る舗装材を敷設して成る舗装材の施工工法においては、連続空隙を有する舗装材から成る下地層３の側縁部３ａまたは端部に所定の面積Ｓを残して、前記セメントミルク８を注入する。
【００１６】
そして、前記下地層３上に骨材４と樹脂バインダー５とから成る連続空隙を有する舗装材６ａを敷設し、この舗装材６ａの端部表面から下地層３のセメントミルク８が注入されていない境界端部にセメントミルク８を注入し、このセメントミルク８により舗装材６ａと下地層３とを一体的に固結するものである。これにより、下地層３上に敷設された舗装材６ａの端部の剥がれや、剥がれの拡大を防止し、供用期間の延長を図ることが出来る。
【００１７】
前記セメントミルクは、セメント，フライアッシュ，けい砂，石粉，添加剤から成り、添加剤には、ゴム系，エマルジョン樹脂系，エマルジョンアスファルト乳化剤，高分子乳化剤等を用いることが出来る。セメントの種類は、普通タイプ，早強タイプ，超速硬タイプ等がある。また、セメントミルクの代替えとして、メチル・メタクリレート樹脂、またはエポキシ樹脂を使用することも可能である。また地下層に連続空隙を有する舗装材を敷設する場合、下地を研掃したり、プライマーを塗布する場合もある。
【００１８】
図２はこの発明の第２実施形態を示す舗装材の一部切欠した斜視図を示し、この舗装材は、前記下地層３上に敷設する連続空隙を有する舗装材６ａを、中央部分に比べて側縁部または端部に平均粒径が大きい骨材、例えば、側縁部または端部の平均粒径を通常の平均粒径１〜３ｍｍに対して、３ｍｍ以上の骨材を用いて、空隙率を１５％以上有した構造にする。
【００１９】
これにより、セメントミルク８を浸透し易くし、舗装材６ａと下地層３との接着性を高め、下地層３上に敷設された舗装材６ａの端部の剥がれや、剥がれの拡大を防止することが可能である。
【００２０】
また図３はこの発明の第３実施形態を示す舗装材の一部切欠した斜視図を示し、この舗装材は、上記の第２実施形態において、前記連続空隙を有する舗装材６ａにセメントミルク８を注入する工程で、エポキシ樹脂系接着剤を注入後、セメントミルク８を注入するようにしたもので、エポキシ樹脂系接着剤とセメントミルク８により舗装材６ａと下地層３とを更に強固に一体的に固結するものである。これにより、下地層３上に敷設された舗装材６ａの端部の剥がれや、剥がれの拡大を防止し、供用期間の延長を図ることが出来る。
【００２１】
なお、上記の各実施形態において、注入材としてセメントミルク８の替わりに、メチル・メタクリレート樹脂（ＭＭＡ樹脂）、またはエポキシ樹脂等の剛性のある熱硬化性樹脂を使用することも可能である。
【００２２】
図４は、この発明の第４実施形態を示す舗装材の一部切欠した斜視図を示し、この舗装材では、アスファルト舗装等の舗装体１と縁石２との間の連続空隙を有する舗装材にセメントミルクを注入した舗装（半たわみ舗装とも言う）から成る下地層３上に、硬質骨材やゴムチップ等の軟質骨材等の骨材４と樹脂バインダー５とから成る舗装材を敷設して固結することにより、空隙率が５％以上、４０％以下の排水性を有する舗装材６（ポーラス舗装とも呼称されている）を構成するものである。
【００２３】
前記セメントミルクは、セメント，フライアッシュ，けい砂，石粉，添加剤から成り、添加剤には、ゴム系，エマルジョン樹脂系，エマルジョンアスファルト乳化剤，高分子乳化剤等を用いることが出来る。セメントの種類は、普通タイプ，早強タイプ，超速硬タイプ等がある。また、セメントミルクの代替えとして、メチル・メタクリレート樹脂、またはエポキシ樹脂を使用することも可能である。
【００２４】
そして、実施形態の施工工法では下地層３を平坦に形成した後、下地層３の側縁部３ａまたは端部の断面積を、前記舗装材６との接着面積が最大限となるように切削加工する。例えば、この第４実施形態では、図４に示すように下地層３の側縁部３ａの断面を階段状に切削加工して、後に敷設する舗装材６との接着面積が最大限となるように形成するものである。
【００２５】
そして、下地層３の側縁部３ａを階段状に切削加工した後、前記下地層３の中央部分３ｂ及び切削加工面（側縁部３ａ）等の下地層３の全面上に前記骨材４と樹脂バインダー５とから成る舗装材６を敷設して固結するものである。また、地下層に連続空隙を有する舗装材を敷設する場合、下地を研掃したり、プライマーを塗布する場合もある。
【００２６】
なお、前記下地層３の切削加工は、下地層３の長手方向（図４において矢印Ｘ方向）に沿って凹状または凹凸状に切削加工して階段状に形成する他、接着面積が最大限となるものであれば、波形状や連続した湾曲状、更には任意の形状に加工することも可能であり、このように構成することで、下地層３の側縁部３ａまたは端部と舗装材６との接着面積が拡大し、端部剥離や捲れ等を有効に防止することが出来る。
【００２７】
例えば、下地層３の側縁部３ａを、幅を10〜100mm 、深さを舗装材６の厚さの0.5 〜５倍に切削し、その上に骨材４と樹脂バインダー５とから成る舗装材６を敷設して固結するものである。
【００２８】
この発明は上記のように下地層３と舗装材６の側縁部または端部を一体的に固結したり、あるいは下地層３の側縁部または端部の断面積を、前記舗装材６との接着面積が最大限となるように切削加工し、前記下地層３上の全面に骨材４と樹脂バインダー５とから成る舗装材６を敷設するので、下地層３上に敷設された舗装材６の端部の剥がれや、剥がれの拡大を防止し、供用期間の延長を図ることが出来る。
【図面の簡単な説明】
【００２９】
【図１】この発明の第１実施形態を示す舗装材の一部切欠した斜視図である。
【図２】この発明の第２実施形態を示す舗装材の一部切欠した斜視図である。
【図３】この発明の第３実施形態を示す舗装材の一部切欠した斜視図である。
【図４】この発明の第４実施形態を示す舗装材の一部切欠した斜視図である。
【符号の説明】
【００３０】
１  舗装体
２  縁石
３  下地層
３ａ  側縁部
３ｂ  中央部分
４  骨材
５  樹脂バインダー
６，６ａ  舗装材
７  空隙部
８  セメントミルク
Ｓ  面積
【図１】
2009275384.tif 000003
【図２】
2009275384.tif 000004
【図３】
2009275384.tif 000005
【図４】
2009275384.tif 000006